FR 2349543 A1 19771125 FR 7712736 A 19770427 La présente invention a pour objet un procédé de récupération du sulfate de calcium pur par flottation, à partir de matières qui en contiennent, en particulier à partir de sousproduits formés lors d'opérations chimiques. Il est bien connu que, lors de la préparation d'acide phosphorique par attaque de matières minérales contenant des phosphates au moyen de l'acide sulfurique, il se forme, comme sous-produits, à l'état cristallisé, du sulfate de calcium accompagné naturellement d'autres sulbstances. Dans d'autres opérations chimiques, par exemple lors de la préparation de l'acide citrique par action de microorganismes sur des substances contenant des sucres, il se forme des sous-produits contenant du sulfate de calcium, parmi lesquels le sulfate de calcium justement constitue un minéral facilement utilisable dans l'économie. Il n'a pas manqué, Jusqutàrésent, de tentatives visant à séparer par flottation, des substances qui l'accompagnent le sulfate de calcium mélangé sous forme cristallisée à des impuretés.Pour cela on ajoute aux matières contenant du sulfate de calcium, en suspension aqueuse, des agents réactifs et on amène à la surface les impuretés en faisant passer de l'air, de façon appropriée, à travers la suspension aqueuse. En raison du temps très long que prennent l'action des agents réactifs et la mise en flottation, ces essais bien connus de flottation n'ont pas permis jusqu'à présent d'obtenir des débits de production rentables. De même,il n'a pas été possible d'obtenir de cette manière des résultats satisfaisants tant en ce qui concerne l'extraction du sulfate de calcium que son degré de pureté et de blancheur. La présente invention avait donc pour but la mise au point d'un procédé permettant d'isoler des matières contenant du sulfate de calcium, de façon particulièrement simple et économique, le sulfate en question. Le problème est résolu par l'addition, à titre de collecteurs, de santhates aux matières contenant du sulfate de calcium, et par la mise en flottation des impuretés gracie à l'addition d'agents moussants connus, plus particulièrement le "Plotol". Contrairement à toute attente, on a constaté que l'on peut séparer du sulfate de oalcium les impuretés, non seulement facilement, mais encore avec des temps de flottation acceptables, quand on utilise des xanthates comme collecteurs.Ces xanthates sont connus dans le monde des spécialistes comme étant des collecteurs extrêmement spécifiques pour les sulfures naturels de métaux lourds, tels que la galène, la blende, la chalcopyrite et la pyrite de fer. On ne pouvait doncsattendre à ce que ces collecteurs convinssent pour isoler le sulfate de calcium pur de matières en contenant. Cependant, comme la pratique l'a montré, le procédé de flottation conforme à l'invention permet d'obtenir, de façon particulièrement économique, une extraction très poussée du sulfate de calcium pur à partir de matières qui en contiennent en particulier à partir de sous-produits formés lors d'opérations chimiques. L'exemple suivant illustre l'invention. Exemple. Dans une cellule à flottation on mélange des matières contenant du sulfate de calcium en suspension aqueuse avec du xanthate d'amyle (0,5 kg) et un mélange en proportions à parties égalesde "Flotol A" et de "Dow-Froth 250" (0,7 kg). Au moyen d'acide sulfurique, on ajuste à 1,5 le pH du produit trouble obtenu et on laisse les agents de flottation agir pendant 10 minutes sur les matières contenant du sulfate de calcium. On fait passer ensuite de l'air à travers le produit trouble, en d'autres termes on déclenche le processus de flottation. Au bout d'environ 45 minutes, les impuretés se sont séparées des cristaux de sulfate de calcium, c'est-à-dire qu'elles sont montées en surface, d'où elles peuvent être retirées sous la forme d'un produit spumeux. La proportion de sulfate de calcium cristallisé qui se trouve dans le produit obtenu est de 95,5 % par rapport à la matière sèche à traiter. Le degré de blancheur du sulfate de calcium ainsi obtenu est égal à 92,5. Les quantités de réactifs de flottation indiquées dans l'exemple sont rapportées à une tonne de matière à traiter. REVENDICAtION Procédé dtisolement, par flottation, de sulfate de calcium pur à partir de matières qui en contiennent, en particulier à partir de sous-produits formés lors d'opérations chimiques, procédé caractérisé en ce que l'on ajoute aux matières contenant du sulfate de calcium, à titre de collecteurs, des xanthates, et que l'on met en flottation les impuretés par addition d'agents moussants connus, en particulier le "#lotol".